ЭЛЕКТРОЛЮМИНЕСЦЕНТНОЕ УСТРОЙСТВО

1. Преобразующий элемент (3), содержащий керамический материал (31) с множеством пор (32), предусмотренный для, по меньшей мере, частичного поглощения, по меньшей мере, одного первичного излучения (52) и для преобразования упомянутого первичного излучения (52) в, по меньшей мере, одно вторичное излучение (53), где данный преобразующий элемент (3) имеет плотность, большую или равную 97% от теоретической плотности твердого состояния керамического материала (31), а поры (32) в данном преобразующем элементе (3) имеют диаметр, по существу, от 200 нм до 5000 нм.
2. Преобразующий элемент (3) по п.1, отличающийся тем, что керамический материал (31) предусматривается для, по меньшей мере, частичного преобразования синего или ультрафиолетового первичного излучения (52).
3. Преобразующий элемент (3) по п.1 или 2, отличающийся тем, что поры (32) имеют пропорциональный объем, меньший или равный 2% от преобразующего элемента (3).
4. Преобразующий элемент (3) по п.1, отличающийся тем, что поры (32) имеют распределение диаметра пор, которое может быть, по существу, описано с помощью логарифмического нормального распределения, ширина которого меньше, чем 100 нм.
5. Преобразующий элемент (3) по п.1 или 4, отличающийся тем, что диаметр пор (32) составляет, по существу, от 300 до 1700 нм,
6. Электролюминесцентное устройство, содержащее электролюминесцентный источник света (2) для испускания, по меньшей мере, одного первичного излучения (52) в направлении излучения и, по меньшей мере, один преобразующий элемент (3), заявленный в п.1, который оптически соединяется с данным электролюминесцентным источником света (2), для получения смешанного света (5) из первичного излучения (52) и вторичного излучения (53).
7. Электролюминесцентное устройство по п.6, отличающееся тем, что преобразующий элемент (3) оптически соединяется с электролюминесцентным источником света (2) посредством прозрачного слоя с показателем преломления выше, чем 1,3.
8. Электролюминесцентное устройство по п.6 или 7, отличающееся тем, что преобразующий элемент (3) имеет толщину от 30 до 3000 мкм в направлении излучения первичного излучения (52).
9. Электролюминесцентное устройство по п.6, дополнительно содержащее линзу (6), которая охватывает электролюминесцентный источник света (2) и преобразующий элемент (3).
10. Способ изготовления преобразующего элемента (3) по п.1, содержащий следующие этапы, где
смешивают исходные материалы с подходящим средним размером зерен в подходящем количественном отношении и подходящем количестве флюса,
изготавливают микроскопически однородную массу, которая содержит смешанные исходные материалы, для дальнейшего превращения в сырое тело,
формируют сырое тело с плотностью сырого тела, по меньшей мере, 50% от теоретической плотности керамического материала и
изготавливают преобразующий элемент (3) посредством спекания сырого тела при температурах от 1500 до 1900°С, адаптированных к характеристикам данного сырого тела, в восстановительной или инертной атмосфере в подходящем диапазоне давления и на протяжении длительности времени, адаптированной к объему данного сырого тела.
11. Способ изготовления преобразующего элемента (3) по п.10, отличающийся тем, что после этапа спекания преобразующий элемент (3) нагревают до температур от 1250 до 1400°С в кислородсодержащей атмосфере в течение интервала времени, адаптированного к объему преобразующего элемента (3), чтобы удалить кислородные дефекты.
2
3
2
3
2
3
2
12. Способ изготовления преобразующего элемента (3) по п.10 или 11, отличающийся тем, что исходные материалы для преобразующего элемента (3) представляют собой порошкообразные YO, AlO, GdO и СеО, и количественное отношение (Y+Gd+Ce)/Al от 0,597 до 0,601 ат.% присутствует в преобразующем элементе (3).